ПЛЕНКА ИЗ АМИНОСМОЛЫ

1. Импрегнат из аминопластика-нетканого материала, содержание остаточной влаги в котором составляет по меньшей мере 4,0 мас.%, включающий, в каждом случае, относительно общей массы импрегната из аминопластика-нетканого материала:
а) от 5,0 мас.% до 95,0 мас.% частично отвержденной аминосмолы и
b) от 5,0 мас.% до 95,0 мас.% нетканого материала,
отличающийся тем, что нетканый материал включает полиэфирные волокна и полиамидные волокна.
2. Импрегнат из аминопластика-нетканого материала по п.1, отличающийся тем, что нетканый материал в каждом случае относительно его общей массы включает:
i) от 5,0 мас.% до 95,0 мас.% полиэфирных волокон и
ii) от 5,0 мас.% до 95,0 мас.% полиамидных волокон.
3. Импрегнат из аминопластика-нетканого материала по п.1 или 2, отличающийся тем, что средний диаметр как полиэфирных волокон, так и полиамидных волокон составляет менее 15 мкм.
2
2
4. Импрегнат из аминопластика-нетканого материала по п.1, отличающийся тем, что вес нетканого материала на единицу площади составляет от 25 г/м до 250 г/м.
5. Импрегнат из аминопластика-нетканого материала по п.1, отличающийся тем, что содержание остаточной влаги в импрегнате из нетканого материала составляет менее 10,0 мас.%.
6. Способ получения импрегната из аминопластика-нетканого материала по меньшей мере по одному из предыдущих пунктов, в котором
а) от 5,0 весовых частей до 95,0 весовых частей нетканого материала, включающего полиэфирные волокна и полиамидные волокна, импрегнируют,
b) от 5,0 весовыми частями до 95,0 весовыми частями аминосмолы,
и аминосмолу частично отверждают.
7. Пленка из аминосмолы, которая может быть получена по меньшей мере частичным отверждением импрегната из аминопластика-нетканого материала по меньшей мере по одному из пп.1-5, отличающаяся тем, что содержание остаточной влаги в пленке из нетканого материала составляет менее 4,0 мас.%.
2
8. Пленка из аминосмолы согласно п.7, отличающаяся тем, что предел прочности при изгибе пленки из аминосмолы, измеряемый в соответствии с EN ISO 178 в трехточечном испытании на прогиб, составляет не более 160 N/мм.
2
9. Пленка из аминосмолы согласно п.7 или 8, отличающаяся тем, что предел прочности на разрыв пленки из аминосмолы составляет по меньшей мере 150 N/мм.
10. Ламинат, включающий пленку из аминосмолы согласно пп.7, 8 или 9.
11. Ламинат согласно п.10, включающий:
а) внутренний слой,
b) пленку из аминосмолы согласно по пп.7, 8 или 9, и,
с) необязательно, декоративный слой.
12. Ламинат согласно п.10, отличающийся тем, что он представляет собой CPL.
13. Композитная основа, включающая подложку и ламинат согласно пп.10, 11 или 12.
14. Пресс-форма, включающая пленку из аминосмолы по пп.7, 8 или 9.
15. Применение импрегната из аминопластика-нетканого материала согласно по меньшей мере одному из пп.1-5 для изготовления мебели, рабочих поверхностей, наружных подоконников, дверей или деталей автомобилей.
16. Применение пленки из аминосмолы согласно пп.7, 8 или 9, для изготовления мебели, рабочих поверхностей, наружных подоконников, дверей или деталей автомобилей.
17. Применение ламината согласно пп.10, 11 или 12, композитной основы согласно п.13 для изготовления мебели, рабочих поверхностей, наружных подоконников, дверей или деталей автомобилей.
18. Применение пресс формы согласно п.14 для изготовления мебели, рабочих поверхностей, наружных подоконников, дверей или деталей автомобилей.